СЫРЬЕВАЯ СМЕСЬ ДЛЯ ИЗГОТОВЛЕНИЯ КЕРАМЗИТА
CRUDE MIXTURE FOR MAKING EXPANDED CLAY

Изобретение относится к составам сырьевых смесей для изготовления керамзита, который может быть использован в качестве заполнителя для бетонов.
Известна сырьевая смесь для производства керамзита, содержащая, мас.%: глинистое сырье 97,5-98,5; барда винно-коньячного производства 1,5-2,5 [1].
Задачей изобретения является повышение прочности керамзита, полученного из сырьевой смеси.
2
2
Технический результат достигается тем, что сырьевая смесь для изготовления керамзита, содержащая глинистое сырье и барду винно-коньячного производства, дополнительно содержит золу-унос или молотый кварцевый песок с удельной поверхностью 4500-5500 см/г при следующем соотношении компонентов, мас.%: глинистое сырье 84,0-89,5; барда винно-коньячного производства 0,5-1,0; зола-унос или молотый кварцевый песок с удельной поверхностью 4500-5500 см/г 10,0-15,0.
В таблице приведены составы сырьевой смеси для изготовления керамзита.
Таблица
Компоненты
Состав, мас.%
1
2
3
4
Глинистое сырье
84,0
89,5
84,0
89,5
Барда винно-коньячного производства
1,0
0,5
1,0
0,5
Зола-унос
15,0
10,0
-
-
Молотый кварцевый песок
-
-
15,0
10,0
Прочность на сжатие, не менее МПа
~3
~3
~3
В составе сырьевой смеси может быть использовано любое глинистое сырье, предпочтительно легкоплавкие глины, способные вспучиваться в условиях термической обработки. Может быть использована барда винно-коньячного производства в виде осадка, образующегося в результате отфильтровывания напитков, после брожения.
2
Глинистое сырье смешивают с золой-уносом или молотым кварцевым песком с удельной поверхностью 4500-5500 см/г, добавляют барду винно-коньячного производства и готовят сырьевую смесь с влажностью 24-26%. Из полученной смеси формуют гранулы размером 20-40 мм, которые сушат и обжигают при температуре 1000-1100°С.
Источники информации
1. SU 116492, С04В 14/10, 1985.